(57)【特許請求の範囲】
【請求項１】
一般式（I）
【化１】
（I）
0003692401.tif 000022
（式中、Ｍは、４つの窒素原子、さらにＱに含まれる２つの窒素原子と配位している遷移金属を表し、Ｑは金属に配位可能な窒素含有複素環化合物からなる基、芳香族アミンからなる基から選ばれる官能基を表し、Ｐは、脂肪族炭化水素、芳香族炭化水素から選ばれる基を表し、Ｒは、エステル基、エーテル又はｔｅｒｔ−ブチルにより置換されていてもよい脂肪族炭化水素、芳香族炭化水素から選ばれる基を表し、Ｙは、脂肪族炭化水素、芳香族炭化水素から選ばれる基を表し、Ｘは任意の陰イオンを表す。ｎは５０から１００の数である。）
で表されることを特徴とする非共有結合型高分子。
【請求項２】
一般式（II）
【化２】
（II）
0003692401.tif 000023
（式中、Ｑは、金属へ配位可能な窒素含有複素環化合物からなる基、芳香族アミンからなる基から選ばれる官能基を表し、Ｐは脂肪族炭化水素、芳香族炭化水素から選ばれる基を表し、Ｙは、脂肪族炭化水素、芳香族炭化水素から選ばれる基を表し、Ｘは任意の陰イオン原子を表す。）
で表されることを特徴とする２級アンモニウム塩。
【請求項３】
一般式（III）
【化３】
（III）
0003692401.tif 000024
（式中、Ｍは４つの窒素原子と配位し、さらに２つの配位子を取りうる状態にある遷移金属を表し、Ｒは、エステル基、エーテル又はｔｅｒｔ−ブチルにより置換されていてもよい脂肪族炭化水素、芳香族炭化水素から選ばれる基を表す。）で表される化合物と、
一般式（ＩＩ）
【化４】
（ＩＩ）
0003692401.tif 000025
（式中、Ｑは金属へ配位可能な窒素含有複素環化合物からなる基、芳香族アミンからなる基から選ばれる官能基を表し、Ｐは脂肪族炭化水素、芳香族炭化水素から選ばれる基を表し、Ｙは、脂肪族炭化水素、芳香族炭化水素から選ばれる基を表し、Ｘは任意の陰イオン原子を表す。）
で表される２級アンモニウム塩を、
溶媒の存在下に反応させることにより、一般式（Ｉ）
【化５】
（Ｉ）
0003692401.tif 000026
（式中、Ｍは４つの窒素原子、さらにＱに含まれる２つの窒素原子と、配位している遷移金属を表し、Ｑは金属へ配位可能な窒素含有複素環化合物からなる基、芳香族アミンからなる基から選ばれる官能基を表し、Ｐは脂肪族炭化水素、芳香族炭化水素から選ばれる基を表し、Ｒは、エステル基、エーテル又はｔｅｒｔ−ブチルにより置換されていてもよい脂肪族炭化水素、芳香族炭化水素から選ばれる基を表し、Ｙは、脂肪族炭化水素、芳香族炭化水素から選ばれる基を表し、Ｘは任意の陰イオンを表す。ｎは５０から１００の数である。）で表される非共有結合型高分子化合物を製造することを特徴とする非共有結合型高分子化合物の製造方法。
【発明の詳細な説明】
【０００１】
【発明の属する技術分野】
本発明は、クラウンエーテルを２つ有する金属ポルフィリン錯体を連結分子とする非共有結合型高分子化合物及び非共有結合型高分子化合物の製造方法に関するものである。
【０００２】
【従来の技術】
高分子化合物の主鎖構造は、モノマーの種類と重合様式によって異なる。
これまでに炭素の単結合、二重結合、三重結合を含む高分子化合物、またはエステル、エーテル、アミド結合を含む高分子化合物、さらには主鎖に金属が入っている高分子化合物など様々な高分子化合物が知られている。
このようなモノマーを高分子化して得られる高分子化合物は、モノマー分子の共有結合によって結合された主鎖構造により得られる構造体である。これら従来型の合成による高分子化合物が、金属、木、ガラス、天然繊維のような伝統的な材料物質の代替材料として登場した結果、軽量化、高エネルギー効率、高性能、高耐久性といった特性を材料に付与することにより、社会に革命を起こしてきた。
しかしながら、現在では環境に調和し、環境負荷を低減した材料化技術や材料のさらなる高性能化が求められるようになった。この要求に応じるように、最近になってモノマー分子を共有結合で連結するのではなく、水素結合や配位結合といった比較的弱い相互作用によって連結する非共有結合型高分子化合物を合成しようとする研究が行われている。
この非共有結合型高分子化合物を製造する場合には、従来のモノマー単位に相当する化合物にどのような化合物を新たに作り出すかが重要であり、この化合物を選定することが必要となる。
例えば、最近になって、水素結合によって高分子化するポリマー［R. P. Sijbesma, E. W. Meijer,et al, Science, 278, 1605 （1997）.］、配位結合によって高分子化するポリマー[Ogawa K, Kobuke Y, Angew. Chem. Int. Ed., 39, 4070 （2000）, U. Michelsen, C. A. Hunter, Angew. Chem. Int. Ed., 39, 764 （2000）.]に関する研究成果が報告されている。
この非共有結合型高分子化合物を製造するための化合物として、環状化合物の環状部分が絡まり合った構造のカテナンや環状化合物の環状部分に直鎖状化合物が貫通した構造のロタキサンが注目を集めており、その特徴的な構造（機械的結合）を、高分子主鎖中に組み込むことにより新たな機能を有する高分子材料を開発しようとする研究が精力的に進められているが、今までに実用化につながるものは、得られていない。
【０００３】
【発明が解決しようとする課題】
本発明の課題は、金属配位相互作用と水素結合相互作用という複数の分子間相互作用を連結様式とする新規な高分子化合物を開発することである。この高分子は非共有結合により、つなげてあり、容易に分解させてリサイクルすることができる、リサイクル型の高分子化合物である。
また、この非共有結合型高分子化合物は、溶媒中において自発的に生成するため、加熱する等のエネルギーを必要としない省エネルギープロセスによって合成可能な高分子化合物の製造方法である。
【０００４】
【課題を解決するための手段】
本発明者らは、前に、本発明者らが作り出した、クラウンエーテルを２つ有するポルフィリン金属錯体に関し、２分子の特定化合物が、さらに２つの配位子を取りうる状態にあるポルフィリン金属錯体のクラウンエーテルと水素結合を形成し、同時に窒素原子とポルフィリン中心金属の配位結合を維持した状態で、錯体化合物を形成できること、この錯体形成能力を利用して低分子や高分子同士をのり付けするように接続出来ること、その結果、非共有結合で成り立つ高分子化合物が得られることを見いだして、本発明を完成させた。
【０００５】
具体的には、以下の通りである。
金属配位相互作用と水素結合相互作用を利用した非共有結合で成り立つ高分子化合物を開発するために、以下の一般式（III）で表される化合物を、金属配位相互作用と水素相互作用を利用した非共有結合により結合することに着目した。
【化６】
（III）
0003692401.tif 000002
（式中、Ｍは、４つの窒素原子と配位結合し、さらに２つの配位子を取りうる
状態にある遷移金属を表し、Ｒはエステル基、エーテル又はｔｅｒｔ-ブチルにより置換されていてもよい脂肪族炭化水素、又は芳香族炭化水素から選ばれる基を表す。）
この化合物は、中心に遷移金属Ｍを持ち、５位と１５位のメソ位にジベンゾ-２４-クラウン-８-エーテル、かつ１０位と２０位のメソ位に置換基Ｒを有する、テトラフェニルポルフィリン型化合物であり、４つの窒素原子と配位結合し、さらに２つの配位子を取りうる状態の化合物である。
前記一般式（III）で表される化合物を、一般式（II）
【化７】
（II）
0003692401.tif 000003
（式中、Ｑは金属へ配位可能な窒素含有複素環化合物からなる基、芳香族アミンからなる基の官能基を表し、Ｐは脂肪族炭化水素、芳香族炭化水素から選ばれる基を表し、Ｙは、脂肪族炭化水素、芳香族炭化水素から選ばれる基を表し、Ｘは任意の陰イオン原子を表す。）
で表される化合物と反応させることにより、化合物（II）で表される置換基ＱとＹが、化合物（III）のジベンゾ-２４-クラウン-８-エーテルの輪の中を通り抜け、化合物（II）で表されるアンモニウム基は、化合物（III）のジベンゾ-２４-クラウン-８-エーテルと強力な水素結合を形成し、ロタキサン構造を作ると同時に、化合物（II）の置換基Ｑに含まれる２個の窒素原子が、化合物（III）の中心金属Ｍへ上下二方向から配位すること、これらの分子間相互作用により、一般式（I）
【化８】
（I）
0003692401.tif 000004
（式中、Ｍは４つの窒素原子、さらにＱに含まれる２つの窒素原子と、配位している遷移金属を表し、Ｑは金属へ配位可能な窒素含有複素環化合物からなる基、芳香族アミンからなる基から選ばれる基を表し、Ｐは脂肪族炭化水素、芳香族炭化水素から選ばれる基を表し、Ｒは、エステル基、エーテル又はｔｅｒｔ-ブチルにより置換されていてもよい脂肪族炭化水素、芳香族炭化水素から選ばれる基を表し、Ｙは、脂肪族炭化水素、芳香族炭化水素から選ばれる基を表し、Ｘは任意の陰イオンを表す。）で表される高分子化合物を合成出来ることを見いだして、本発明を完成させた。
【０００６】
すなわち、本発明によれば、以下の発明が提供される。
（１）以下の一般式（I）
【化９】
（I）
0003692401.tif 000005
（式中、Ｍは４つの窒素原子、さらにＱに含まれる２つの窒素原子と、配位している遷移金属を表し、Ｑは金属Ｍに配位可能な窒素含有複素環化合物からなる基、芳香族アミンからなる基から選ばれる官能基を表し、Ｐは脂肪族炭化水素、芳香族炭化水素から選ばれる基を表し、Ｒは、エステル基、エーテル又はｔｅｒｔ-ブチルにより置換されていてもよい脂肪族炭化水素、芳香族炭化水素から選ばれる基を表し、Ｙは、脂肪族炭化水素、芳香族炭化水素から選ばれる基を表し、Ｘは任意の陰イオンを表す。）
で表される、窒素原子が中心金属Ｍに配位することができる相互作用とクラウンエーテルと２級アンモニウム塩とが水素結合を形成することができる相互作用によって構築される非共有結合型高分子及びその製造方法を提供することである。
【０００７】
【発明実施の形態】
本発明の目的化合物である、窒素原子が中心金属Ｍに配位することができる相互作用とクラウンエーテルと２級アンモニウム塩とが水素結合を形成することができる相互作用によって構築される、非共有結合型高分子は、下記一般式（I）で表される化学構造を有するものである。
【化１０】
（I）
0003692401.tif 000006
前記式中、Ｍは、４つの窒素原子、さらにＱに含まれる２つの窒素原子と配位している遷移金属を表し、Ｑは金属に配位可能な窒素含有複素環化合物からなる基、芳香族アミンからなる基から選ばれる官能基を表し、Ｐは、脂肪族炭化水素、芳香族炭化水素から選ばれる基を表し、
Ｒは、エステル基、エーテル又はｔｅｒｔ-ブチルにより置換されていてもよい脂肪族炭化水素基、又は芳香族炭化水素から選ばれる基を表し、Ｙは、脂肪族炭化水素、芳香族炭化水素基から選ばれる基を表し、Ｘは任意の陰イオンを表す。
ただし、QとＹは、必ずジベンゾ-２４-クラウン-８-エーテルの内径より小さくクラウンエーテルの中心を通り抜けることができる構造であり、アンモニウム基とジベンゾ-２４-クラウン-８-エーテルが強力な水素結合を形成してロタキサン構造を作ることを妨害しないことが必要である。Ｒの脂肪族炭化水素基、又は芳香族炭化水素基はエーテル結合、又はエステル結合から選ばれる置換基により、置換されていることができるものであり、遷移金属への置換基Ｑの配位を妨げることがない構造であり、Ｘは非極性有機溶媒への溶解性を保証しうる任意の陰イオン原子であることが必要である。
以上の各条件を満たすものであれば、任意の置換基をとることができる。
【０００８】
さらに、具体的に、一般式（I）で表される化合物について説明する。
遷移金属Ｍは、周りに配置された配位子の中の４つが窒素原子であり、さらに２つの配位子をとり得る遷移元素である。
この金属元素は、具体的には、コバルト、鉄、ニッケル、マンガン、イリジウム、金、銀、白金である。
置換基Ｑは、金属へ配位可能な芳香族アミンからなる基、窒素含有複素環化合物からなる基から選ばれる基である。金属へ配位可能な置換基は、２級アルキルアミンより塩基性の低い金属配位性の基であり、
芳香族アミンからなる基としては、フェニルアミン、
窒素含有複素環化合物の基としては、ピリジン、イミダゾール、キノリン、ピリミジン、ピロール、インドールである。
置換基Ｐは２価脂肪族炭化水素、２価芳香族炭化水素基から選ばれる基であり、炭素数が数個からなる低分子から炭素数が数万個に及ぶ高分子までのものであり、具体的には、アルキレン基（エチレン、トリメチレン、プロピレン、イソプロピレン、ブチレン、イソブチレン、ペンチレン、ｎ-ヘキシレン、ヘプチレン、オクチレン）、２価芳香族炭化水素基（フエニレン、トルフエニレン、キシリレン、ビフェニレン、ナフチレン、ビフェニレン）、両末端が結合できる高分子化合物（ポリエチレン、ポリスチレン、ポリエチレングリコール、ポリエステル、ポリカーボナート）である。
置換基Ｙは、２価脂肪族炭化水素、又は２価芳香族炭化水素から選ばれる基であり、脂肪族炭化水素は、直鎖又は分岐鎖を有することができる飽和脂肪族炭化水素であり、炭素数２〜８のアルキレン（エチレン、トリメチレン、プロピレン、イソプロピレン、ブチレン、イソブチレン、ペンチレン、ｎ-ヘキシレン、ヘプチレン、オクチレン、置換基を有するアルキレン）である。芳香族炭化水素は、２価の置換基を有する又は有しない芳香族炭化水素であり、（フエニレン、トルフエニレン、キシリレン、ビフェニレン、ナフチレン）である。これらの基は、脂肪族炭化水素基より芳香族炭化水素基を用いた方が、２級アンモニウム塩が強力にジベンゾ-２４-クラウン-８-エーテルと相互作用するため望ましい。
また、置換基QとＹは、必ずジベンゾ-２４-クラウン-８-エーテルの中心を通り抜けられる大きさを持ち、アンモニウム基とジベンゾ-２４-クラウン-８-エーテルが強力な水素結合を形成してロタキサン構造を作ることを妨害しないことが必要である。具体例的には、３，５-ジメチルベンゼン、４-ｔｅｒｔ-ブチルベンゼンは、大きすぎてジベンゾ-２４-クラウン-８-エーテルを通り抜けることが出来ないことから、これらの置換基やそれと同等の大きさを持つ置換基をＱとＹには用いることができない。よって前記列挙された置換基より、分子の大きさは小さくなくてはならず、ベンゼン又はトルエンやそれらと同等の大きさの置換基であれば用いることができる。
Ｒは、水素原子、エステル基、エーテル又はｔｅｒｔ-ブチルにより置換されていてもよい脂肪族炭化水素、及び芳香族炭化水素から選ばれる基であればよい。
脂肪族炭化水素は、直鎖又は分岐鎖を有する飽和脂肪族炭化水素基であり、炭素数１〜８のものであり、具体的には、アルキル基（メチル、エチル、プロピル、ｉ-プロピル、ブチル、ｉ-ブチル、ペンチル、ｉ-ペンチル、ｎ-ヘキシル、ｉ-ヘキシル、ｎ-ヘプチル、ｉ-ヘプチル、ｎ-オクチル、ｉ-オクチル）、これらのアルキル基がエステル基、エーテル又はｔｅｒｔ-ブチルにより置換されていてもよい基である。
芳香族炭化水素は、１価の脂肪族炭化水素置換基を有する又は有しない芳香族炭化水素基である（フエニル、トリル、キシリル、３，５-ジ-ｔｅｒｔブチルフエニル、３，５-ジメトキシフエニル、３，５-ジ-オリゴエチレングリコールフエニル）。
これらの基において、分子間の水素結合を有効に働かせるためには、非極性溶媒に対して溶解性を有することが重要な要因であり、１価の長鎖アルキル基（炭素数６〜２０）や前記長鎖アルキル基により置換されたエステル基（アルコキシカルボニル基の炭素数６〜２０）、ポリアルキルエーテル鎖（ポリエーテルのアルキルの炭素数２〜２０）、ｔｅｒｔ-ブチル基で置換されたベンゼン（具体的には、ｔｅｒｔ-ブチルベンゼン、イソフタル酸ジメチル、３，５-ジアルコキシルベンゼン）が望ましい。
Ｘは、任意の陰イオンである。反応が非極性有機溶媒中で行われることから、非極性溶媒中に溶解する陰イオンが好ましい。具体的には、過塩素酸イオン、ヘキサフルオロリン酸イオン、トリフルオロ酢酸イオンを挙げることができる。
【０００９】
ここで得られる非共有結合型高分子は、文献未載の新規化合物であり、以下のようにして製造される。
【００１０】
反応原料は、下記一般式（III）で表される５，１５-ジベンゾ-２４-クラウン-８-エーテル-ジ置換ポルフィリン誘導体である。
【化１１】
（III）
0003692401.tif 000007
（式中のＲ及びＭは前記と同じ意味を持つ。）
この化合物は、本発明者らにより発明された化合物である（特願２００１−１６３４７７）。
この化合物は、アルデヒド置換のジベンゾ-２４-クラウン-８-エーテル誘導体と、ジピロールメタン誘導体を酸触媒の存在下に、酸化剤で酸化させることにより５，１５-ジベンゾ-２４-クラウン-８-エーテル-ジ置換ポルフィリン誘導体を合成する。このようにして得られる前記誘導体と、遷移金属Ｍの酢酸塩や塩化物を反応させることにより得られる。この反応は液相において溶媒を存在させて、温度１０〜０℃の条件下に反応させる。
【００１１】
他の反応原料としては、下記一般式（ＩＩ）で表される２級アンモニウム塩を用いる。
【化１２】
（ＩＩ）
0003692401.tif 000008
（式中のＰ、Ｑ、Ｘ、Ｙは、前記と同じ意味を持つ。）
前記記載を引用するとＰ、Ｑ、Ｘ、Ｙは、以下の通りである。
置換基Ｑは、金属へ配位可能な芳香族アミンからなる基、窒素含有複素環化合物からなる基から選ばれる基である。金属へ配位可能な置換基は、２級アルキルアミンより塩基性の低い金属配位性の基であり、
芳香族アミンからなる基としては、フェニルアミン、
窒素含有複素環化合物の基としては、ピリジン、イミダゾール、キノリン、ピリミジン、ピロール、インドールである。
置換基Ｐは２価脂肪族炭化水素、２価芳香族炭化水素基から選ばれる基であり、炭素数が数個からなる低分子から炭素数が数万個に及ぶ高分子までのものであり、具体的には、アルキレン基（エチレン、トリメチレン、プロピレン、イソプロピレン、ブチレン、イソブチレン、ペンチレン、ｎ−ヘキシレン、ヘプチレン、オクチレン）、２価芳香族炭化水素基（フエニレン、トルフエニレン、キシリレン、ビフェニレン、ナフチレン、ビフェニレン）、両末端が結合できる高分子化合物（ポリエチレン、ポリスチレン、ポリエチレングリコール、ポリエステル、ポリカーボナート）である。
置換基Ｙは、２価脂肪族炭化水素、又は２価芳香族炭化水素から選ばれる基であり、脂肪族炭化水素は、直鎖又は分岐鎖を有することができる飽和脂肪族炭化水素であり、炭素数２〜８のアルキレン（エチレン、トリメチレン、プロピレン、イソプロピレン、ブチレン、イソブチレン、ペンチレン、ｎ−ヘキシレン、ヘプチレン、オクチレン、置換基を有するアルキレン）である。芳香族炭化水素は、２価の置換基を有する又は有しない芳香族炭化水素であり、（フエニレン、トルフエニレン、キシリレン、ビフェニレン、ナフチレン）である。これらの基は、脂肪族炭化水素基より芳香族炭化水素基を用いた方が、２級アンモニウム塩が強力にジベンゾ−２４−クラウン−８−エーテルと相互作用するため望ましい。
また、置換基ＱとＹは、必ずジベンゾ−２４−クラウン−８−エーテルの中心を通り抜けられる大きさを持ち、アンモニウム基とジベンゾ−２４−クラウン−８−エーテルが強力な水素結合を形成してロタキサン構造を作ることを妨害しないことが必要である。具体例的には、３，５−ジメチルベンゼン、４−ｔｅｒｔ−ブチルベンゼンは、大きすぎてジベンゾ−２４−クラウン−８−エーテルを通り抜けることが出来ないことから、これらの置換基やそれと同等の大きさを持つ置換基をＱとＹには用いることができない。よって前記列挙された置換基より、分子の大きさは小さくなくてはならず、ベンゼン又はトルエンやそれらと同等の大きさの置換基であれば用いることができる。
Ｒは、水素原子、エステル基、エーテル又はｔｅｒｔ−ブチルにより置換されていてもよい脂肪族炭化水素、及び芳香族炭化水素から選ばれる基であればよい。
脂肪族炭化水素は、直鎖又は分岐鎖を有する飽和脂肪族炭化水素基であり、炭素数１〜８のものであり、具体的には、アルキル基（メチル、エチル、プロピル、ｉ−プロピル、ブチル、ｉ−ブチル、ペンチル、ｉ−ペンチル、ｎ−ヘキシル、ｉ−ヘキシル、ｎ−ヘプチル、ｉ−ヘプチル、ｎ−オクチル、ｉ−オクチル）、これらのアルキル基がエステル基、エーテル又はｔｅｒｔ−ブチルにより置換されていてもよい基である。
芳香族炭化水素は、１価の脂肪族炭化水素置換基を有する又は有しない芳香族炭化水素基である（フエニル、トリル、キシリル、３，５−ジ−ｔｅｒｔブチルフエニル、３，５−ジメトキシフエニル、３，５−ジ−オリゴエチレングリコールフエニル）。
これらの基において、分子間の水素結合を有効に働かせるためには、非極性溶媒に対して溶解性を有することが重要な要因であり、１価の長鎖アルキル基（炭素数６〜２０）や前記長鎖アルキル基により置換されたエステル基（アルコキシカルボニル基の炭素数６〜２０）、ポリアルキルエーテル鎖（ポリエーテルのアルキルの炭素数２〜２０）、ｔｅｒｔ−ブチル基で置換されたベンゼン（具体的には、ｔｅｒｔ−ブチルベンゼン、イソフタル酸ジメチル、３，５−ジアルコキシルベンゼン）が望ましい。
Ｘは、任意の陰イオンである。反応が非極性有機溶媒中で行われることから、非極性溶媒中に溶解する陰イオンが好ましい。具体的には、過塩素酸イオン、ヘキサフルオロリン酸イオン、トリフルオロ酢酸イオンを挙げることができる。
この化合物は新規化合物であり、以下のようにして製造される。
下記一般式（ＩＶ）で表されるジアミン誘導体（ＩＶ）、及び
【化１３】
（ＩＶ）
0003692401.tif 000009
（式中のＰは前記と同じ意味を持つ。）
下記一般式（Ｖ）で表されるアルデヒド誘導体（Ｖ）を、
【化１４】
（Ｖ）
0003692401.tif 000010
（式中のＹ、Ｑは前記と同じ意味を持つ。）
溶液中（例えば、塩化メチレン中）で加熱することにより、脱水反応を促進させ、これを水素化ホウ素ナトリウムによって還元し、酸（塩酸、ヘキサフルオロリン酸、トリフルオロ酢酸）を、加えることにより、下記一般式（ＩＩ）
【化１５】
（ＩＩ）
0003692401.tif 000011
（式中のＰ、Ｙ、Ｑは前記と同じ意味を持つ。）
で表される２級アンモニウム塩を製造することが出来る。
なお、前記一般式（Ｖ）で表されるアルデヒド誘導体（Ｖ）は、溶液中（例えば、塩化メチレン、ジメチルホルムアミド）下記一般式（ＸＩＶ）
【化１６】
（ＸＩＶ）
0003692401.tif 000012
（式中のＹは前記と同じ意味を持つ。）
で表されるアルデヒド誘導体（ＸＩＶ）とＱを縮合剤（例えば、Ｎ−エチル−Ｎ−３−ジメチルアミノプロピルカルボジイミド）を用いた反応により得られる。
【００１２】
前記一般式（I）で表される化学構造を有する、非共有結合型高分子は、前記一般式（III）で表される５，１５-ジベンゾ-２４-クラウン-８-エーテル-ジ置換ポルフィリン誘導体と、前記一般式（II）で表される２級アンモニウム塩を、反応させることにより得られる。
この反応は、非極性溶媒中で行う。
非極性溶媒には、塩化メチレンやクロロホルムなどが用いられる。
前記反応原料化合物を用いる割合は、（II）：（III）＝１：１の割合で用いられる。反応温度は、１０〜４０℃であり、反応に際しては十分に攪拌混合する。
【００１３】
以上の反応終了後、溶媒と分離し、目的生成物である一般式（I）で表される窒素原子の中心金属への配位相互作用とクラウンエーテルと２級アンモニウム塩との水素結合相互作用によって非共有結合型高分子を得ることが出来る。
【化１７】
（I）
0003692401.tif 000013
（式中、Ｍは、４つの窒素原子、さらにＱに含まれる２つの窒素原子と配位している遷移金属を表し、Ｑは金属に配位可能な窒素含有複素環化合物からなる基、芳香族アミンからなる基から選ばれる官能基を表し、Ｐは、脂肪族炭化水素、芳香族炭化水素から選ばれる基を表し、Ｒは、エステル基、エーテル又はｔｅｒｔ-ブチルにより置換されていてもよい脂肪族炭化水素、芳香族炭化水素から選ばれる基を表し、Ｙは、脂肪族炭化水素、芳香族炭化水素から選ばれる基を表し、Ｘは任意の陰イオンを表す。）
【００１４】
前記の製法により得られる本発明の非共有結合型高分子は、非共有結合型高分子（XI）のゲル浸透クロマトグラフィーによる測定により、ｎの数を測定することができる。以下の実施例８では、５０〜１００であることを確認している。
この非共有結合型高分子は、金属への配位や水素結合を阻害する温和な条件下に（具体例的には、室温において、金属への配位を阻害する条件とは、金属へ配位可能な窒素含有複素環化合物からなる基、芳香族アミンからなる基から選ばれる官能基を含む化合物を加えて、Ｑが金属へ配位することを邪魔させることであり、水素結合を阻害する条件とは、極性の高い溶媒（水、メタノール、エタノール、ジメチルスルホキシド、ジメチルホルムアミド）を加えることである。）保持することにより、容易に出発原料の構成単位のモノマーに分解することができる。したがって、リサイクルが可能な高分子化合物である。
【００１５】
【実施例】
次に、本発明を実施例によりさらに詳細に説明するが、本発明は、これらの例によって何ら限定されるものではない。
【００１６】
実施例１
窒素雰囲気下において、４-ホルミル安息香酸メチル３．８ｇ（２３ミリモル）と、パラキシレンジアミン１．６ｇ（１２ミリモル）を塩化メチレン２００ｍｌ中で、トリエチルアミン１０ｍｌと無水硫酸マグネシウム８．４ｇ（７０ミリモル）を加え加熱環流１２時間行い、固体をろ別し、塩化メチレンを留去した後にメタノール２００ｍｌに溶解する。この溶液に、水素化ホウ素ナトリウム４．４ｇ（１１７ミリモル）を加え加熱環流１２時間行った。得られた反応溶液に２Ｍ塩酸水溶液を１００ｍｌ加え溶媒を留去した後に、これに３Ｍ水酸化ナトリウム水溶液を２００ｍｌ加える。この水溶液を酢酸エチル５００ｍｌで抽出し、得られた有機相を硫酸マグネシウムで乾燥した後に、溶媒留去し、得られた粗生成物をカラムクロマトグラフィー（シリカゲル、酢酸エチル／メタノール）で精製することにより、構造式
【化１８】
（VI）
0003692401.tif 000014
で表されるジエステル誘導体（VI）１．１ｇ（２１％）を得た。
質量分析値（としてＣ２６Ｈ２８Ｎ２Ｏ４）
計算値：４３２
実測値：４３２
【００１７】
実施例２
実施例１で得られたジエステル誘導体（VI）１．０ｇ（２．２ミリモル）をクロロホルム４０ｍｌに溶解し、ジ-ｔｅｒｔ-ブチルジカルボネート１．２ｍｌ（５．３ミリモル）とジメチルアミノピリジン１３ｍｇ（０．１ミリモル）を加え２日間攪拌した。反応溶液を２Ｍ塩酸水溶液１００ｍｌと蒸留水１００ｍｌで洗浄した後、硫酸マグネシウムで乾燥し、溶媒留去した。得られた粗生成物をカラムクロマトグラフィー（シリカゲル、酢酸エチル）で精製することにより、構造式
【化１９】
（VII）
0003692401.tif 000015
で表されるジエステル誘導体（VII）１．３ｇ（９１％）を得た。
質量分析値（としてＣ３６Ｈ４４Ｎ２Ｏ８）
計算値：６３３
実測値：６３３
【００１８】
実施例３
実施例２で得られたジエステル誘導体（VII）１．０ｇ（１．５ミリモル）を混合溶媒（メタノール２５ｍｌ、テトラヒドロフラン３０ｍｌ）に溶解し、これに、蒸留水１０ｍｌに溶解した水酸化カリウム５．０ｇ（８９ミリモル）を加えて、１２時間加熱環流した。これに塩酸を加えてpH２に調整した後、溶媒を留去した。得られた粗生成物をカラムクロマトグラフィー（シリカゲル、塩化メチレン／メタノール）で精製することにより、構造式
【化２０】
（VIII）
0003692401.tif 000016
で表されるジカルボン酸誘導体（VIII）０．８ｇ（８６％）を得た。
質量分析値（としてＣ３４Ｈ４０Ｎ２Ｏ８）
計算値：６０５
実測値：６０５
【００１９】
実施例４
実施例３で得られたジカルボン酸誘導体（VIII）０．３ｇ（０．５ミリモル）とＮ-エチル-Ｎ-３-ジメチルアミノプロピルカルボジイミド０．２ｇ（１．２ミリモル）をジメチルホルムアミド５０ｍｌに溶解し、そこに４-アミノピリジン０．１ｇ（１．２ミリモル）とジメチルアミノピリジン１５ｍｇ（０．１ミリモル）を加え１２時間室温で攪拌した後、溶媒を留去した。得られた粗生成物をカラムクロマトグラフィー（シリカゲル、塩化メチレン／メタノール）で精製することにより、構造式
【化２１】
（IX）
0003692401.tif 000017
で表されるジアミド誘導体（IX）０．1ｇ（３８％）を得た。
質量分析値（としてＣ４４Ｈ４８Ｎ６Ｏ６）
計算値：７５７
実測値：７５８（Ｍ＋１Ｈ）
【００２０】
実施例５
実施例４で得られたジアミド誘導体（IX）９１ｍｇ（０．１ミリモル）にクロロホルム溶液２０ｍｌとトリフルオロ酢酸０．５ｍｌを加えて５時間環流する。溶媒を留去することにより、構造式
【化２２】
（X）
0003692401.tif 000018
で表される両端にピリジル基を持つ２級アミン誘導体（X）７１ｍｇ（７５％）を得た。
質量分析値（としてＣ３８Ｈ３４Ｆ６Ｎ６Ｏ６）
計算値：７８５
実測値：７８５
【００２１】
実施例６
アルゴン雰囲気下において、５-フェニルジピロメタン０．５ｇ（２．３ミリモル）と、６，７，９，１０，１２，１３，２０，２１，２３，２４，２６，２７，-ドデカヒドロベンゾ［ｂ，ｎ］，［１，４，７，１０，１３，１６，１９，２２］オクタオギザシクロテトラコシン-２-イルアルデヒド１．６ｇ（３．４ミリモル）をクロロホルム３００ｍｌに溶解し、光を遮断した状態で、三フッ化ホウ素ジエチルエーテル錯体を反応溶液中で３．３ｍＭになるように、０．１２５ｍｌ（０．９９ミリモル）を、シリンジを用いて加え、１時間室温で攪拌した。反応混合物を炭酸水素ナトリウム水溶液により洗浄後、粗生成物をシリカゲルクルマトグラフィー（溶出溶媒、酢酸エチル）で精製することにより、構造式
【化２３】
（XI）
0003692401.tif 000019
で表されるポルフィリン誘導体（XI）２３６ｍｇ（１６％）を得た。
質量分析値（としてＣ８０Ｈ８２Ｎ４Ｏ１６）
計算値：１３５５
実測値：１３５７（Ｍ＋２Ｈ）
【００２２】
実施例７
実施例６で得られたポルフィリン誘導体（XI）７５ｍｇ（０．０６ミリモル）を５０ｍｌのクロロホルムに溶解した。クロロホルム溶液を環流しておき、メタノール１ｍｌに溶解した酢酸コバルト１９ｍｇ（０．０８ミリモル）をゆっくり加えていった。１時間環流した後、室温まで放冷し、飽和炭酸水素ナトリウム水溶液で洗浄後、クルマトグラフィー（シリカゲル、酢酸エチル）で精製し、さらに塩化メチレン-メタノール混合溶液から再結晶することにより構造式
【化２４】
（XII）
0003692401.tif 000020
で表されるポルフィリン誘導体（X）３７ｍｇ（４７％）を得た。
質量分析値（としてＣ８０Ｈ８０ＣｏＮ４Ｏ１６）
計算値：１４１２
実測値：１４３５（Ｍ＋Ｎａ）
【００２３】
実施例８
実施例５で得られた両端にピリジル基を持つ２級アミン誘導体（XII）２．２ｍｇ（０．００３ミリモル）と実施例７で得られたポルフィリン誘導体（X）４．０ｍｇ（０．００３ミリモル）を１．０ｍｌのクロロホルム溶液中で攪拌させることにより、
【化２５】
（XIII）
0003692401.tif 000021
で表される窒素原子の中心金属への配位相互作用とクラウンエーテルと２級アンモニウム塩との水素結合相互作用による非共有結合型高分子（XI）の生成を確認した。この非共有結合型高分子（XI）のゲル浸透クロマトグラフィーによる測定の結果、ｎの数は、５０〜１００であった。
【００２４】
【発明の効果】
本発明によれば、化合物（１）で現される新規なクラウンエーテルを２つ有する金属ポルフィリン錯体を連結分子とする非共有結合型高分子及びクラウンエーテルを２つ有する金属ポルフィリン錯体を連結分子とする非共有結合型高分子化合物及びその製造方法が得られる。
本発明によれば、従来全く知られていない有機化合物の新しい概念に基づく技術によって、金属配位相互作用と水素結合相互作用を利用して非共有結合型高分子化合物を製造することが出来る。
本発明の非共有結合型高分子は、外的環境を制御することにより容易に分解出来ることから、リサイクル型グリーンポリマーとして利用可能である。